СПОСОБ ПРОИЗВОДСТВА ЦЕОЛИТНОГО МАТЕРИАЛА С ИСПОЛЬЗОВАНИЕМ ЭЛЕМЕНТАРНЫХ ПРЕКУРСОРОВ

2
1. Способ производства цеолитного материала, имеющего каркасную структуру, содержащую YO, отличающийся тем, что указанный способ включает в себя:
(1) приготовление смеси, содержащей один или более четырехвалентных элементов Y в элементарной форме, одну или более органических гидроксосолей, и один или более протонных растворителей;
(2) реагирование смеси, полученной на стадии (1) для преобразования, по меньшей мере, части одного или более четырехвалентных элементов Y в его оксидную форму, содержащую одну или более Y-O одинарных связей и/или одну или более Y=O двойных связей; и
(3) кристаллизацию цеолитного материала из смеси, полученной на стадии (2),
в котором один или более четырехвалентных элементов Y содержит смесь Si и Ti, и
в котором после стадии (2) и перед стадией (3) смесь освобождают от твердых веществ.
2
2
3
2. Способ по п. 1, отличающийся тем, что смесь, полученная на стадии (1), дополнительно содержит один или более трехвалентных элементов X в элементарной форме для получения цеолитного материала, имеющего каркасную структуру, содержащую YO и XO, и в котором на стадии (2), по меньшей мере, часть одного или более трехвалентных элементов X преобразуют в их оксидную форму.
3. Способ по п. 2, отличающийся тем, что один или более трехвалентных элементов X в элементарной форме выбирают из группы, состоящей из Al, B, In, Ga и смесей двух или более из них.
2
4. Способ по п. 1, отличающийся тем, что после стадии (2) и перед стадией (3) один или более источников YO дополнительно добавляют к смеси, полученной на стадии (2).
2
5. Способ по п. 4, отличающийся тем, что Y в одном или более источниках YO выбирают из группы, состоящей из Si, Sn, Ti, Zr, Ge и смесей двух или более из них.
2
3
2
2
3
6. Способ по п. 1, отличающийся тем, что после стадии (2) и перед стадией (3) один или более источников XO дополнительно добавляют к смеси, полученной на стадии (2), для получения цеолитного материала, имеющего каркасную структуру, содержащую YO и XO.
2
3
7. Способ по п. 6, отличающийся тем, что X в одном или более источниках XO выбирают из группы, состоящей из Al, B, In, Ga и смесей двух или более из них.
8. Способ по п. 2 или 3, отличающийся тем, что в смеси, кристаллизованной на стадии (3), молярное соотношение общего количества одного или более четырехвалентных элементов Y к общему количеству одного или более трехвалентных элементов X находится в диапазоне от 1 до 1000.
9. Способ по п. 1, отличающийся тем, что смесь, кристаллизованная на стадии (3), содержит 1 вес. % или менее одного или более элементов M, в расчете на 100 вес. % одного или более четырехвалентных элементов Y, рассчитанных как элементы, где M представляет собой натрий или калий.
10. Способ по п. 9, отличающийся тем, что М представляет собой натрий и калий.
11. Способ по п. 1 или 2, отличающийся тем, что один или более протонных растворителей включают в себя один или более растворителей, выбранных из группы, состоящей из алканолов, воды и смесей двух или более из них.
12. Способ по п. 1 или 2, отличающийся тем, что pH смеси, используемой для кристаллизации на стадии (3), находится в диапазоне от 13 до 16.
13. Способ по п. 1 или 2, отличающийся тем, что одна или более органических гидроксосолей содержит один или более катионных органо-матриц.
14. Способ по п. 1 или 2, отличающийся тем, что в смеси, полученной на стадии (1), молярное соотношение общего количества одной или более органических гидроксосолей к общему количеству одного или более четырехвалентных элементов Y в элементарной форме находится в диапазоне от 0,1 до 15.
15. Способ по п. 1 или 2, отличающийся тем, что реагирование смеси на стадии (2) предполагает нагревание смеси.
16. Способ по п. 1 или 2, отличающийся тем, что кристаллизация на стадии (3) предполагает нагревание смеси.
17. Способ по п. 1 или 2, отличающийся тем, что кристаллизацию на стадии (3) проводят в сольвотермических условиях.
18. Способ по п. 1 или 2, отличающийся тем, что указанный способ дополнительно включает в себя:
(4) выделение цеолитного материала; и/или
(5) промывание цеолитного материала; и/или
(6) сушку и/или прокаливание цеолитного материала; и/или
(7) воздействие на цеолитный материал ионообменного процесса.
19. Способ по п. 1 или 2, отличающийся тем, что после стадии (3) и перед стадией (4) pH продукта кристаллизации доводят до значения pH в диапазоне от 5 до 9.
20. Способ по п. 1 или 2, отличающийся тем, что прокаливание на стадии (6) проводят при температуре в диапазоне от 300 до 850°C.